【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
組成物中の全成分を合計したものを重量パーセントの基準として、
（ａ）少なくとも約４０重量パーセントの、約１００℃以上の融点（ＭＰ）を有する１種または複数種の等方性ポリエステル、
（ｂ）約０．５〜約２０重量パーセントの液晶ポリマーであって、その融点が、前記等方性ポリエステルの冷結晶点（ｃｏｌｄ  ｃｒｙｓｔａｌｌｉｚａｔｉｏｎ  ｐｏｉｎｔ）よりも少なくとも５０℃高いか、または、前記等方性ポリエステルが冷結晶点を有さない場合には、前記液晶ポリマーの前記融点が１５０℃以上である、液晶ポリマー、
（ｃ）約１．０〜約３５重量パーセントの補強剤であって、その平均アスペクト比が約２．０以上であり、その最も長い寸法の平均が約２０μｍ以下である補強剤、および
（ｄ）約３〜約３０重量パーセントの高分子強化剤であって、前記等方性ポリエステルに対して反応性の官能基を有する強化剤、
を含むことを特徴とする組成物。
【請求項２】
前記等方性ポリエステルが本質的に、テレフタル酸、イソフタル酸および２，６−ナフタレンジカルボン酸の１種または複数種、ならびにＨＯ（ＣＨ２）ｎＯＨ（Ｉ）、１，４−シクロヘキサンジメタノール、ＨＯ（ＣＨ２ＣＨ２Ｏ）ｍＣＨ２ＣＨ２ＯＨ（ＩＩ）、およびＨＯ（ＣＨ２ＣＨ２ＣＨ２ＣＨ２Ｏ）ｚＣＨ２ＣＨ２ＣＨ２ＣＨ２ＯＨ（ＩＩＩ）の１種または複数種、から誘導される繰り返し単位からなり、ｎは２〜１０の整数、ｍは平均して１〜４、そしてｚは平均して約７〜約４０であることを特徴とする請求項１に記載の組成物。
【請求項３】
前記等方性ポリエステルが、ポリ（エチレンテレフタレート）であることを特徴とする請求項１または２に記載の組成物。
【請求項４】
前記補強剤が、約３．０以上の平均アスペクト比を有し、かつ約１０μｍ以下の平均最大寸法を有することを特徴とする請求項１または２に記載の組成物。
【請求項５】
前記補強剤が、ウォラストナイト、タルク、またはチタン酸カリウム・ホイスカーであることを特徴とする請求項１〜４のいずれかに記載の組成物。
【請求項６】
前記補強剤が、前記組成物の約５〜約２０重量パーセントであり、かつ前記液晶ポリマーが、前記組成物の約２．０〜約１０重量パーセントであることを特徴とする請求項１〜５のいずれかに記載の組成物。
【請求項７】
前記高分子強化剤が、エポキシまたは無水カルボキシル官能基を含むことを特徴とする、請求項１〜６のいずれかに記載の組成物。
【請求項８】
前記高分子強化剤が、官能基を含む１種または複数種のモノマーを約１．０〜約１５重量パーセント含むことを特徴とする請求項１〜７のいずれかに記載の組成物。
【請求項９】
エポキシ化合物もしくは樹脂、または潤滑剤の１種または複数種をさらに含むことを特徴とする請求項１〜８のいずれかに記載の組成物。
【請求項１０】
全成分を合計したものの重量パーセントを基準として、
（ａ）少なくとも約４０重量パーセントの、約１００℃以上の融点（ＭＰ）を有する１種または複数種の等方性ポリエステル、
（ｂ）約０．５〜約２０重量パーセントの液晶ポリマーであって、その融点が、前記等方性ポリエステルの冷結晶点よりも少なくとも５０℃高いか、または、前記等方性ポリエステルが冷結晶点を有さない場合には、前記液晶ポリマーの前記融点が１５０℃以上である、液晶ポリマー、
（ｃ）約１．０〜約３５重量パーセントの補強剤であって、その平均アスペクト比が約２．０以上であり、その最も長い寸法の平均が約２０μｍ以下である、補強剤、および
（ｄ）約３〜約３０重量パーセントの高分子強化剤であって、前記等方性ポリエステルに対して反応性の官能基を有する強化剤を含み、
さらに、少なくとも１種または複数種の活性成分および場合により１種または複数種の不活性成分を含む組成物を製造するための方法であって、
該方法が、
（ａ’）第一の混合工程において、前記等方性ポリエステルおよび前記高分子強化剤を含む原料を混合して、中間組成物を形成する工程、および、次いで
（ｂ’）１工程または複数工程の後続混合工程において、前記中間組成物、および前記１種または複数種の活性成分を含む原料を混合する工程
を含み、
前記１種または複数種の不活性成分のそれぞれは、最初に前記第一の混合工程において、または１工程または複数工程の前記後続混合工程において混合されることを特徴とする方法。
【請求項１１】
前記等方性ポリエステルが本質的に、テレフタル酸、イソフタル酸および２，６−ナフタレンジカルボン酸の１種または複数種、ならびに、ＨＯ（ＣＨ２）ｎＯＨ（Ｉ）、１，４−シクロヘキサンジメタノール、ＨＯ（ＣＨ２ＣＨ２Ｏ）ｍＣＨ２ＣＨ２ＯＨ（ＩＩ）、およびＨＯ（ＣＨ２ＣＨ２ＣＨ２ＣＨ２Ｏ）ｚＣＨ２ＣＨ２ＣＨ２ＣＨ２ＯＨ（ＩＩＩ）の１種または複数種、から誘導される繰り返し単位からなり、ｎは２〜１０の整数、ｍは平均して１〜４、そしてｚは平均して約７〜約４０であることを特徴とする請求項１０に記載の方法。
【請求項１２】
前記等方性ポリエステルが、ポリ（エチレンテレフタレート）であることを特徴とする請求項１０または１１に記載の方法。
【請求項１３】
前記液晶ポリマーが、約３００℃以上の融点を有し、前記組成物の約２．０〜約１０重量パーセントであり、前記補強剤が、約３．０以上の平均アスペクト比と、約１０μｍ以下の平均最大寸法を有することを特徴とする請求項１０〜１２のいずれかに記載の方法。
【請求項１４】
前記高分子強化剤が、エポキシ官能基を含むことを特徴とする請求項１０〜１３のいずれかに記載の方法。
【請求項１５】
請求項１〜９のいずれかに記載の組成物を含むことを特徴とする外観部品（ａｐｐｅａｒａｎｃｅ  ｐａｒｔ）。
【請求項１６】
自動車のボディパネル、自動車の内装パネル、電気器具部品（ａｐｐｌｉａｎｃｅ  ｐａｒｔ）、電動工具ハウジング、電子機器のキャビネットもしくはハウジング、車両の外装もしくは内装パネル、建築物の装飾内装パネル、家具、または電話もしくはその他の電話設備であることを特徴とする請求項１５に記載の外観部品。
【請求項１７】
着色されていることを特徴とする請求項１５または１６に記載の外観部品。
【請求項１８】
請求項１〜９のいずれかに記載の組成物を含むことを特徴とする自動車、トラック、スノーモービル、建設車両、または農場用車両。
【請求項１９】
前記組成物がコーティングされていることを特徴とする請求項１８に記載の、自動車、トラック、スノーモービル、建設車両、または農場用車両。
【請求項２０】
金属部品および少なくとも１つのプラスチック部品から組み立てられ、金属およびプラスチックの外観表面を有する基材をコーティングするための方法であって、連続して以下の工程、
（１）前記基材に電着コーティングをし、析出しなかった電着コーティング剤を前記基材から除き、前記析出した電着コーティングを加熱架橋し、それによって、前記金属表面上に電着コーティングプライマーを形成する工程、および
（２）少なくとも、前記金属およびプラスチックの外観表面の全部の上に、少なくとも１つの追加のコーティングを塗布し、硬化する工程、を含み、
ただし、前記プラスチック部品の少なくとも一部は、前記基材の前記プラスチック外観表面を形成し、そして、前記プラスチック部品の少なくとも一部は、組成物中の全成分を合計したものの重量パーセントを基準として、
（ａ）少なくとも約４０重量パーセントの、約１００℃以上の融点を有する少なくとも１種の等方性ポリエステル、
（ｂ）約０．５〜約２０重量パーセントの液晶ポリマーであって、前記等方性ポリエステルの冷結晶点よりも少なくとも５０℃高い融点を有するか、または、前記等方性ポリエステルが冷結晶点を有さない場合には、前記液晶ポリマーの前記融点が１５０℃以上である、液晶ポリマー、
（ｃ）約１．０〜約３５重量パーセントの補強剤であって、その平均アスペクト比が約２．０以上であり、その最も長い寸法の平均が２０μｍ以下である、補強剤、および
（ｄ）約３〜約３０重量パーセントの高分子強化剤であって、前記等方性ポリエステルに対して反応性の官能基を有する強化剤、
を含む組成を有するものであることを特徴とする方法。
【請求項２１】
金属部品および少なくとも１つのプラスチック部品から組み立てられ、金属およびプラスチックの外観表面を有する基材をコーティングするための方法であって、前記基材を電着コーティングする工程、前記基材から析出しなかった電着コーティング剤を除去する工程、前記析出した電着コーティングを加熱架橋し、それによって前記金属表面の上に電着コーティングプライマーを形成する工程を含み、
ただし、前記プラスチック部品の少なくとも一部は、前記基材の前記プラスチック外観表面を形成し、そして、前記プラスチック部品の少なくとも一部は、組成物中の全成分を合計したものの重量パーセントを基準として、
（ａ）少なくとも約４０重量パーセントの、約１００℃以上の融点を有する少なくとも１種の等方性ポリエステル、
（ｂ）約０．５〜約２０重量パーセントの液晶ポリマーであって、前記等方性ポリエステルの冷結晶点よりも少なくとも５０℃高い融点を有するか、または、前記等方性ポリエステルが冷結晶点を有さない場合には、前記液晶ポリマーの前記融点が１５０℃以上である、液晶ポリマー、
（ｃ）約１．０〜約３５重量パーセントの補強剤であって、その平均アスペクト比が約２．０以上であり、その最も長い寸法の平均が２０μｍ以下である、補強剤、および
（ｄ）約３〜約３０重量パーセントの高分子強化剤であって、前記等方性ポリエステルに対して反応性の官能基を有する強化剤、
を含む組成を有するものであることを特徴とする方法。
【請求項２２】
金属部品および少なくとも１つのプラスチック部品から組み立てられ、金属およびプラスチック外観表面を有する基材をコーティングするための方法であって、少なくともすべての金属およびプラスチック外観表面の上に少なくとも１つのコーティングを塗布し、硬化する工程を含み、
ただし、前記プラスチック部品の少なくとも一部は、前記基材の前記プラスチック外観表面を形成し、そして、前記プラスチック部品の少なくとも一部は、組成物中の全成分を合計したものの重量パーセントを基準として、
（ａ）少なくとも約４０重量パーセントの、約１００℃以上の融点を有する少なくとも１種の等方性ポリエステル、
（ｂ）約０．５〜約２０重量パーセントの液晶ポリマーであって、前記等方性ポリエステルの冷結晶点よりも少なくとも５０℃高い融点を有するか、または、前記等方性ポリエステルが冷結晶点を有さない場合には、前記液晶ポリマーの前記融点が１５０℃以上である、液晶ポリマー、
（ｃ）約１．０〜約３５重量パーセントの補強剤であって、その平均アスペクト比が約２．０以上であり、その最も長い寸法の平均が２０μｍ以下である、補強剤、および
（ｄ）約３〜約３０重量パーセントの高分子強化剤であって、前記等方性ポリエステルに対して反応性の官能基を有する強化剤を含む組成を有するものであることを特徴とする方法。
【請求項２３】
前記基材が自動車ボディであることを特徴とする請求項２０〜２２のいずれかに記載の方法。
【請求項２４】
請求項２０〜２２のいずれかの方法に従ってコーティングされることを特徴とするコーティングされた基材。
【請求項２５】
請求項２０〜２２のいずれかの方法を含む工法により製造されることを特徴とする車両。